(57)【要約】【課題】一表面に任意のパターン形状の凹部を有し、凹部とそれ以外の部分の表面の表面形態が異なる電鋳体の製造方法を提供する。【解決手段】電鋳体である電鋳歯車１０１の一表面の一部または全体に電鋳部１０８とは異なる材料からなる金属層１０７のうち一表面を表面に露出し、他の部分を電鋳部１０８に埋め込まれた状態とすることにより、段差なく平坦なパターンを有する電鋳体とする。【選択図】図１
2011089169.tif 000002
【特許請求の範囲】
【請求項１】
凹部を有する電鋳部からなる電鋳体であって、
前記電鋳部の前記凹部を有する面の表面形態と、前記凹部の底面の表面形態と、が異なっていることを特徴とする電鋳体。
【請求項２】
基板の導電性を有する表面に、パターンめっきにより金属層を形成する工程と、
前記表面に電鋳型を形成する工程と、
前記電鋳型の内部の前記表面及び前記金属層の上面に、前記金属層と異なる組成を有する  電鋳部を形成する工程と、
前記基板及び前記電鋳型を除去する工程と、
前記金属層を除去する工程と、
を備えることを特徴とする電鋳体の製造方法。
【請求項３】
前記表面の表面形態と、前記金属層の前記電鋳部と接する面の表面形態と、が異なることを特徴とする請求項２の電鋳体の製造方法。
【発明の詳細な説明】
【技術分野】
【０００１】
本発明は、電気めっき法による電鋳体とその製造方法に係り、表面部に凹部のパターンと凹部と凹部以外の表面の表面形態を異とする電鋳体の製造方法に関する。
【背景技術】
【０００２】
電鋳法によれば、精密に加工された電鋳型と呼ばれる部材を用いることにより、非常に高い転写性を有する部材を製造することが出来る。特に近年、シリコンプロセスにより感光性材料を用いて電鋳型形状に加工するＬＩＧＡ（Lithographie Galvanofomung Abformung）法によって電鋳型を製造し、合わせて微小な形状を有する部品や金型を製造することが提案されている（例えば、特許文献１参照。）。このような電鋳型では、微小な部品を高い精度を有する電鋳体を製造することが出来ることから、複雑形状を有する機械式腕時計ムーブ部品等微小な部品への応用がなされている。
【０００３】
近年、機械式腕時計では、装飾性を高めるため時計ケースや文字板等の所謂外装部品だけでなく、ケース内部が見えるように裏蓋や文字板等を透明あるいは開口部を設ける等を行い、内部すなわちムーブメントが外部から見える構造をとるようになっている。
【０００４】
このため、ムーブメントを構成する歯車、受け部品や自動巻き式腕時計に具備されている回転錘等に装飾性を持たせることが望まれている。
【０００５】
同様な観点から、機械式腕時計だけでなく微細部品や精密部品においても装飾性や部品の認識性、視認性を高めるといったことが広く望まれている。
【先行技術文献】
【特許文献】
【０００６】
【特許文献１】特開平１１−１５１２６号公報
【発明の概要】
【発明が解決しようとする課題】
【０００７】
本発明は、上記事情に鑑みて成されたものであり、ＬＩＧＡ法により作製される電鋳体の少なくとも一表面の一部に凹部を有し、この凹部が文字、絵模様等任意のデザイン性、装飾性、視認性を有するパターンとして形成され、さらに、この凹部表面と凹部以外の表面の表面形態が異なる電鋳体の製造方法を提供することを目的とする。
【課題を解決するための手段】
【０００８】
本発明は、上記課題を解決するため、以下の手段を採用する。
【０００９】
本発明に係る電鋳体の製造方法は、少なくとも表面に導電性を有する基板の前記表面に、パターンめっきにより金属層を形成する工程と、前記表面に電鋳型を形成する工程と、前記電鋳型の内部に前記金属層と異なる組成を有する電鋳部を形成する工程と、前記基板及び前記電鋳型を除去する工程と、前記金属層を除去する工程と、を備えることを特徴とする。
【００１０】
この電鋳体の製造方法は、フォトレジストを用いたフォトリソグラフィー等による精密なめっきレジスト層形成とめっき法からなるアディティブ法による薄膜微細パターン形成技術による金属層からなる文字、絵柄模様等のパターン形成を行い、次に所望とする電鋳体形状を与える電鋳型を厚膜フォトレジストにより形成し、さらに前記金属膜パターン上とこの電鋳型内に電鋳を行い、この電鋳体を基板から分離し、金属層を除去することにより、一表面に微細パターンの凹部を有する電鋳体を提供することが出来る。
【００１１】
また、この発明に係る電鋳体の製造方法は、基板の導電性を有する表面に、パターンめっきにより金属層を形成する工程と、前記表面に電鋳型を形成する工程と、前記電鋳型の内部の前記表面及び前記金属層の上面に、前記金属層と異なる組成を有する電鋳部を形成する工程と、前記基板及び前記電鋳型を除去する工程と、前記金属層を除去する工程と、を備えることを特徴とする。また、前記表面の表面形態と、前記金属層の前記電鋳部と接する面の表面形態と、が異なることを特徴とする。
【００１２】
この電鋳体の製造方法は、フォトレジストを用いたフォトリソグラフィー等による精密なめっきレジスト層形成とめっき法からなるアディティブ法による薄膜微細パターン形成技術により、基板の表面形態とは異なる表面形態を有する金属層からなる文字、絵柄模様等のパターン形成を行い、次に所望とする電鋳体形状を与える電鋳型を厚膜フォトレジストにより形成し、さらに前記金属膜パターン上とこの電鋳型内に電鋳を行い、この電鋳体を基板から分離し、ついて、前記金属層を除去することにより、一表面に微細パターンの凹部を有し、且つ、凹部表面の形態とそれ以外の表面における表面形態、すなわち表面粗さが異なる電鋳体を提供することが出来る。
【００１３】
このような電鋳体およびその製造方法は、部分的な表面形態の改質を行う代表的な手段であるマスキング後のホーニング等の手段と比べて、マスキング精度が高く、容易かつ均一な表面形態の変更が出来る。
【発明の効果】
【００１４】
この発明によれば、少なくとも一表面に装飾性、視認性等視覚的に優れた凹凸パターンを有し、微細性、精度に優れた電鋳体を提供できる。
【図面の簡単な説明】
【００１５】
【図１】本発明の実施形態に係る電鋳体を示す図である。
【図２】本発明の実施形態に係る電鋳体の製造方法を示す説明図である。
【図３】本発明の実施形態に係る電鋳体の製造方法を示す説明図である。
【発明を実施するための形態】
【００１６】
本発明に係る実施形態について、図１から図３を参照して説明する。図１（ａ）は本発明の第１の実施形態の電鋳体である電鋳歯車の一表面を示す図であり、図１（ｂ）は図１（ａ）におけるＡ−Ａ’における断面を示す図である。
【００１７】
本実施形態に係る電鋳体である電鋳歯車１０１は、図１に示すように、軸穴１０２と歯車の軽量化を図るために設けた歯車開口部１０３を有する。また、電鋳体である電鋳歯車１０１の一表面を構成する部分のうち歯先表面部１０４、開口部縁部１０５の表面部および文字パターン部１０６の表面部は鏡面になっている。さらに、凹部１０７は、梨地状態の表面を有している。また電鋳体は、例えば金、ニッケル、鉄や、またはこれらの合金等で形成することができる。すなわち、歯先表面部１０４、開口部縁部１０５の表面および文字パターン部１０６の表面は、凹部１０５の表面と表面形態が異なっている。なお、すなわち、歯先表面部１０４、開口部縁部１０５の表面および文字パターン部１０６の表面の表面形態と、凹部１０５の表面形態とが異なっていればよい。
【００１８】
この電鋳体の製造方法は、図２に示したように少なくとも一表面に導電性を有する基板に任意のパターンを有する金属層を形成する工程と、図３に示した電鋳型を形成する工程と、この電鋳型内に電鋳体を形成し、電鋳体を基板および型から分離し独立させる工程と、金属層を除去する工程と、から構成されている。
【００１９】
金属層を形成する工程では、まず、図２（ａ）に示すように、表面状態が鏡面の単結晶シリコンウエハからなる基板１０９上に基板１０９側からクロム、銅の２層（図示しない）からなる導電層１１０を形成する。さらに図２（ｂ）に示すように、この基板１０９の導電層１１０表面にポジ型フォトレジストを塗布し、露光、現像を順次行うことにより、文字、絵模様等所望とする開口パターンを有する厚み１０μｍの第１のレジスト層１１１を形成する。なお、導電層１１０は、クロム、または銅の単層でもよい。また、第１のレジスト層１１１は、ネガ型フォトレジストを用いてもよい。
【００２０】
次に、図２（ｃ）に示すように、電気めっき法により、表面状態が梨地状態となる７μｍの厚みの銅めっきを第１のレジスト層１１１の開口部に施すことにより金属層１１２を形成する。次いで図２（ｄ）に示すように、第１のレジスト層１１１をアルカリ性水溶液やアセトンのような有機溶剤等の剥離剤で剥離除去する。なお、第１のレジスト層１１１及び金属層１１２の厚さは、上記に記載した厚さに限定されるものではなく、金属層１１２が第１のレジスト層１１１より厚くなければよい。
【００２１】
図３（ａ）の電鋳型を形成する工程と電鋳体を形成し、電鋳体を分離する工程では、化学増幅型エポキシ系厚膜フォトレジストを塗布し、露光、加熱による硬化促進後、現像を行うことにより電鋳型１１３を形成する。この電鋳型１１３の厚さは、機械式腕時計用歯車では、５０μｍから１ｍｍ程度となる。
【００２２】
次に、図３（ｂ）に示すように電鋳型１１３の開口部にニッケル電鋳を行い電鋳部１１４を形成する。また、必要に応じて研磨等により電鋳部１１４の厚さや表面形態の調整を行う。さらに、図３（ｃ）に示すように、基板１０９、導電層１１１および電鋳型１１３を除去することにより電鋳物１１５を得る。最後に、図３（ｄ）に示すようにこの電鋳物１１５からエッチングにより銅からなる金属層１１２を除去し、電鋳体１１７を得る。
【００２３】
このようにして作製された電鋳体１１７は、基板１０９上の導電層１１０と接していた部分では鏡面部１１８となり、金属層１１２と接していた部分では表面形態が梨地状態である凹部１１６を有しており、表面の凹凸に加え、両者間の表面形態の違いにより、大きなコントラストが発現されることにより、凹部１１８として形成されたパターンがより強調された装飾性や視認性に優れた面を有するものとなる。
【００２４】
図２および図３では、金属層１１２は、電鋳型１１３開口部の内部にのみ形成されているが、内部だけに規定されるものではなく、金属層１１２と電鋳型１１３が重なる部分があってもなんら本実施形態を限定するものではない。
【００２５】
また、本実施形態では金属層１１２で銅めっき層、また、電鋳部１０８ではニッケル電鋳を用いたが、これらは限定されるものではなく、めっきとして可能な材料であればいずれも自由に選択できるものである。
【００２６】
なお、本発明の電鋳体は、回転錘、歯車、がんぎ車、アンクル、てんわなどの時計部品を形成することが可能である。また、時計部品に限らず、微細部品や精密部品を形成することができる。
【符号の説明】
【００２７】
１０１                    電鋳歯車
１０２                    軸穴
１０３                    歯車開口部
１０４                    歯先表面部
１０５                    開口部縁部
１０６                    文字パターン部
１０７                    凹部
１０８                    電鋳部
１０９                    基板
１１０                    導電層
１１１                    第１のレジスト層
１１２                    金属層
１１３                    電鋳型
１１４                    電鋳部
１１５                    電鋳物
１１６                    凹部表面部
１１７                    電鋳体
１１８                    鏡面部
【図１】
2011089169.tif 000003
【図２】
2011089169.tif 000004
【図３】
2011089169.tif 000005